(57)【要約】【課題】本発明の目的は、透明支持体との密着性に優れ、且つ記録画像にムラのない感熱記録体が得られる透明感熱記録体及びその製造方法を提供することにある。【解決手段】透明支持体上に少なくとも、接着剤を主成分として含有するアンカーコート層、ロイコ染料及び呈色剤を含有する１または２以上の感熱記録層、並びに保護層を備えた透明感熱記録体において、アンカーコート層が接着剤として水分散性接着剤及びポリビニルアルコールを含有し、ポリビニルアルコールの重合度が２０００以上、且つ含有量が接着剤の全固形量に対して５〜２５質量％であること特徴とする。【選択図】なし【特許請求の範囲】
【請求項１】
透明支持体上に少なくとも、接着剤を主成分として含有するアンカーコート層、ロイコ染料及び呈色剤を含有する１または２以上の感熱記録層、並びに保護層を備えた透明感熱記録体において、前記アンカーコート層が接着剤として水分散性接着剤及びポリビニルアルコールを含有し、前記ポリビニルアルコールの重合度が２０００以上、且つ含有量が接着剤の全固形量に対して５〜２５質量％であること特徴とする透明感熱記録体。
【請求項２】
前記ポリビニルアルコールの重合度が３０００以上である、請求項１に記載の透明感熱記録体。
【請求項３】
前記水分散性接着剤が、少なくとも一相にウレタン樹脂成分を含有する異相粒子構造のポリマーラテックスから得られる水分散性接着剤である、請求項１または２に記載の透明感熱記録体。
【請求項４】
透明支持体上に少なくともアンカーコート層、１または２以上の感熱記録層、並びに保護層のうち、少なくとも隣接する２以上の層を同時多層塗布方法により形成することを特徴とする、請求項１〜３のいずれか１項に記載の透明感熱記録体の製造方法。
【発明の詳細な説明】
【技術分野】
【０００１】
本発明は、ロイコ染料と呈色剤との発色反応を利用した透明感熱記録体及びその製造方法に関するものである。
【背景技術】
【０００２】
ロイコ染料と呈色剤との発色反応を利用した感熱記録体は比較的安価であり、記録機器がコンパクトで、且つその保守も容易であるため、ファクシミリ、各種計算機、ＣＡＤ用プロッター等の記録媒体としてのみならず、超音波画像診断用、Ｘ線画像診断用、ＮＭＲ断層画像診断用等の医療用機器の記録媒体としても使用されている。
【０００３】
なかでも、医療診断用途であるシャウカステン用の感熱記録体は、透明性、画像の階調性と高い記録濃度、そしてムラのない精密な画像等の特性が求められる。
【０００４】
医療診断用の感熱記録体は、最高記録濃度の高いことが求められるため、サーマルヘッドの印加エネルギーが高い領域では、記録時にスティッキングや騒音といった記録障害が発生し易くなる。このような記録障害を解決する観点から、感熱記録層上に保護層が設けられるが、記録感度が低下して高濃度が得られ難い問題がある。
【０００５】
また、感熱記録体の記録濃度を向上させる手段のひとつとして、感熱記録層中の接着剤量を減少させることが考えられるが、接着剤の減少により基材と感熱記録層との密着性が低下し、感熱記録層が基材から容易に剥がれてしまう恐れがあり、仕上げ工程や医療現場等のクリーン環境における医療診断用途としては特に問題がある。
【０００６】
そのため、基材と感熱記録層との間にアンカーコート層を設け、アンカーコート層中に水分散性接着剤と青色顔料を含有させることにより、基材との密着性とシャウカステン適性を向上させること（特許文献１参照）、疎水性樹脂を含有するアンカーコート層を有し、アンカーコート層中にジアルキルスルホコハク酸塩を含有させることで、基材との密着性に優れ、且つ記録画像にムラのない感熱記録体を得ること（特許文献２参照）等が提案されているが、必ずしも満足すべき結果が得られていないのが現状である。
【先行技術文献】
【特許文献】
【０００７】
【特許文献１】特開平１０−３０５６６０号公報
【特許文献２】特開２００５−７４７０１号公報
【発明の概要】
【発明が解決しようとする課題】
【０００８】
本発明の目的は、透明支持体との密着性に優れ、且つ記録画像にムラのない感熱記録体が得られる透明感熱記録体及びその製造方法を提供することにある。
【課題を解決するための手段】
【０００９】
本発明者は、上記従来技術に鑑み、鋭意研究を重ねた結果、前記アンカーコート層が、接着剤として水分散性接着剤及び特定のポリビニルアルコールを含有することにより、上記問題点を解決できることを見出し、更に鋭意検討を重ねて本発明を完成するに至った。即ち、本発明は、下記の透明感熱記録体及びその製造方法に係る。
【００１０】
項１：透明支持体上に少なくとも、接着剤を主成分として含有するアンカーコート層、ロイコ染料及び呈色剤を含有する１または２以上の感熱記録層、並びに保護層を備えた透明感熱記録体において、前記アンカーコート層が接着剤として水分散性接着剤及びポリビニルアルコールを含有し、前記ポリビニルアルコールの重合度が２０００以上、且つ含有量が接着剤の全固形量に対して５〜２５質量％であること特徴とする透明感熱記録体。
【００１１】
項２：前記ポリビニルアルコールの重合度が３０００以上である、項１に記載の透明感熱記録体。
【００１２】
項３：前記水分散性接着剤が、少なくとも一相にウレタン樹脂成分を含有する異相粒子構造のポリマーラテックスから得られる水分散性接着剤である、項１または２に記載の透明感熱記録体。
【００１３】
項４：透明支持体上に少なくともアンカーコート層、１または２以上の感熱記録層、並びに保護層のうち、少なくとも隣接する２以上の層を同時多層塗布方法により形成することを特徴とする、項１〜３のいずれか１項に記載の透明感熱記録体の製造方法。
【発明の効果】
【００１４】
本発明は、透明支持体との密着性に優れ、且つ記録画像にムラのない透明感熱記録体及びその製造方法を提供し、特に、感熱記録層を塗布した焼面で判別できるさざ波模様の焼面ムラを改善できる。
【発明を実施するための形態】
【００１５】
本発明におけるアンカーコート層は、接着剤として水分散性接着剤及びポリビニルアルコールを含有し、ポリビニルアルコールの重合度が２０００以上、且つ含有量が接着剤の全固形量に対して５〜２５質量％であることを特徴とする。この範囲とすることにより、ムラの無い画像を維持することができ、密着性及び、均一性の高い塗布適性を向上できる。更に好ましくは、ポリビニルアルコールの重合度が３０００以上、且つ含有量が接着剤の全固形量に対して５〜１５質量％である。接着剤の合計量としては、アンカーコート層の全固形量に対して好ましくは５０質量％以上、より好ましくは７０質量％以上である。なお、本発明において、単に「ポリビニルアルコール」と表示したものは、例えばカルボキシ変性等の変性処理が施されていない未変性のポリビニルアルコールを意味する。
【００１６】
本発明で用いられる水分散性接着剤としては、例えば、ポリ酢酸ビニル、ポリウレタン、ポリアクリル酸、ポリアクリル酸エステル、塩化ビニル−酢酸ビニル共重合体、ポリブチルメタクリレート、エチレン−酢酸ビニル共重合体、スチレン−ブタジエン共重合体、スチレン−ブタジエン−アクリル系共重合体等の水不溶性重合体等が挙げられる。なお、水不溶性重合体はラテックスの状態で用いればよい。これらの水分散性接着剤は併用することもできる。
【００１７】
本発明では、透明支持体との密着性及び耐水性を向上する観点から、アンカーコート層が、少なくとも一相にウレタン樹脂成分を有する異相粒子構造のポリマーラテックスから得られる水分散性接着剤を含有することが好ましい。
【００１８】
異相粒子構造のポリマーラテックスは、特にその異相粒子構造は限定しない。異相構造粒子の構造例及び調整法は「合成ラテックスの応用（杉村孝明・片岡靖男・鈴木聡一・笠原啓司編集（株）高分子刊行会発行（１９９３）」に記載されている。例としてコア−シェル構造、複合構造、局在構造、だるま状構造、ラズベリー状構造、多粒子複合構造、みかずき構造、ＩＰＮ（相互貫入網目構造）等があるが、本発明はコア−シェル構造、複合構造、ラズベリー状構造、多粒子複合構造が好ましく、更にポリマーラテックスの好ましい異相粒子構造においてポリマーラテックスの中心部にウレタン樹脂成分を配合することがより好ましい。
【００１９】
本発明に使用される異相粒子構造のポリマーラテックスは、ウレタン樹脂以外の成分として、例えば、天然ゴム、ポリブタジエン、スチレン−ブタジエン系重合体、アクリロニトリル−ブタジエン系重合体、メチルメタクリレート−ブタジエン系重合体、ポリアクリロニトリル、ポリ酢酸ビニル、ポリエチルアクリレート、ポリブチルアクリレート、ポリメチルメタクリレート、ポリ塩化ビニル等を含むラテックスである。ウレタン樹脂以外の成分としては、スチレン−ブタジエン系重合体、アクリロニトリル−ブタジエン系重合体、メチルメタクリレート−ブタジエン系重合体等が挙げられる。異相粒子構造のポリマーラテックス中のウレタン樹脂の含有割合は、１０〜９０質量％が好ましく、２０〜８０質量％がより好ましい。このような異相粒子構造を有するポリマーラテックスは、例えば、ポリウレタンアイオノマーを含有する水性媒体中でスチレンモノマー及びブタジエンモノマーが重合された樹脂が挙げられ、パテラコールＨ２０９０、Ｈ２０２０Ａ等（ＤＩＣ社製）としてラテックスの状態で市販されており、容易に入手し利用することができる。
【００２０】
本発明におけるアンカーコート層は、本発明の効果を損なわない範囲においてポリビニルアルコール以外の水溶性接着剤を含有することができる。水溶性接着剤としては、例えば、変性ポリビニルアルコール、澱粉及びその誘導体、ヒドロキシメチルセルロース、ヒドロキシエチルセルロース、ヒドロキシプロピルセルロース、メチルセルロース、エチルセルロース等のセルロース誘導体、ポリアクリル酸ソーダ、ポリビニルピロリドン、アクリルアミド−アクリル酸エステル共重合体、アクリルアミド−アクリル酸エステル−メタアクリル酸エステル共重合体、スチレン−無水マレイン酸共重合体、イソブチレン−無水マレイン酸共重合体、カゼイン、ゼラチン及びそれらの誘導体等が挙げられる。
【００２１】
更に、アンカーコート層には助剤として、ジ（２−エチルへキシル）スルホコハク酸ナトリウム等のジオクチルスルホコハク酸ナトリウム、ドデシルベンゼンスルホン酸ナトリウム、ラウリルアルコール硫酸エステルナトリウム塩、脂肪酸金属塩等の界面活性剤、パーフルオロアルキルエチレンオキシド付加物等のフッ素系界面活性剤、ポリエチレンワックス、カルナバロウ、パラフィンワックス、エステルワックス等のワックス類、カオリン、クレー、タルク、炭酸カルシウム、焼成カオリン、酸化チタン、無定形シリカ、水酸化アルミニウム等の顔料、グリオキザール、ホルマリン、グリシン、グリシジルエステル、グリシジルエーテル、ジメチロール尿素、ケテンダイマー、ジアルデヒド澱粉、メラミン樹脂、ポリアミド樹脂、アジピン酸ジヒドラジド、ポリアミド−エピクロルヒドリン樹脂、ケトン−アルデヒド樹脂、硼砂、硼酸、炭酸ジルコニウムアンモニウム、エポキシ系化合物等の架橋剤、消泡剤、蛍光染料、着色染料等を必要に応じて使用することができる。
【００２２】
アンカーコート層は、一般に水を媒体とし、例えば、異相粒子構造のポリマーラテックス、重合度２０００以上のポリビニルアルコール、助剤等を混合することにより調製されたアンカーコート層用塗液を、乾燥後の塗布量が０．５〜５ｇ／ｍ２程度となるように、透明支持体上に塗布及び乾燥して設けられる。
【００２３】
本発明における感熱記録層は、ロイコ染料及び呈色剤を含有し、アンカーコート層上に設けられている。ロイコ染料の具体例としては、例えば以下のロイコ染料を挙げることができる。
【００２４】
３−ジエチルアミノ−７−クロロフルオラン、３−（Ｎ−エチル−Ｎ−ｐ−トリルアミノ）−７−メチルフルオラン、３−ジエチルアミノ−６−メチル−７−クロロフルオラン、３−（Ｎ−エチル−Ｎ−イソアミルアミノ）−７−フェノキシフルオラン、３−ジエチルアミノ−６，８−ジメチルフルオラン、３−ジ（ｎ−ブチル）アミノ−６−メチル−７−ブロモフルオラン、３，３−ビス（１−ｎ−アミル−２−メチルインドール−３−イル）フタリド、３−ジ（ｎ−ブチル）アミノ−７−クロロフルオラン等の赤色発色性ロイコ染料。
【００２５】
３，３−ビス（４−ジエチルアミノ−２−エトキシフェニル）−４−アザフタリド、３，３−ビス（ｐ−ジメチルアミノフェニル）−６−ジメチルアミノフタリド、３−（４−ジエチルアミノ−２−メチルフェニル）−３−（４−ジメチルアミノフェニル）−６−ジメチルアミノフタリド、３−（４−ジエチルアミノ−２−エトキシフェニル）−３−（１−エチル−２−メチルインドール−３−イル）−４−アザフタリド、３−ジフェニルアミノ−６−ジフェニルアミノフルオラン、３−（２−メチル−１−ｎ−オクチルインドール−３−イル）−３−（４−ジエチルアミノ−２−エトキシフェニル）−４−アザフタリド等の青色発色性ロイコ染料。
【００２６】
３−（Ｎ−エチル−Ｎ−ｐ−トリルアミノ）−７−（Ｎ−フェニル−Ｎ−メチルアミノ）フルオラン、３−（Ｎ−エチル−Ｎ−ｎ−ヘキシルアミノ）−７−アニリノフルオラン、３−ジエチルアミノ−７−ジベンジルアミノフルオラン、３−ジエチルアミノ−７−（ｏ−クロロアニリノ）フルオラン等の緑色発色性ロイコ染料、３，６−ジメトキシフルオラン、１−（４−ｎ−ドデシルオキシ−３−メトキシフェニル）−２−（２−キノリル）エチレン、１，３，３−トリメチルインドリン−２，２’−スピロ−６’−ニトロ−８’−メトキシベンゾピラン等の黄色発色性ロイコ染料。
【００２７】
３−ジ（ｎ−ブチル）アミノ−６−メチル−７−アニリノフルオラン、３−ピロリジノ−６−メチル−７−アニリノフルオラン、３−ジエチルアミノ−７−（ｍ−トリフルオロメチルアニリノ）フルオラン、３−（Ｎ−イソアミル−Ｎ−エチルアミノ）−７−（ｏ−クロロアニリノ）フルオラン、３−（Ｎ−エチル−ｐ−トルイジノ）−６−メチル−７−アニリノフルオラン、３−（Ｎ−エチル−Ｎ−２−テトラヒドロフルフリルアミノ）−６−メチル−７−アニリノフルオラン、３−ジエチルアミノ−６−クロロ−７−アニリノフルオラン、３−ジ（ｎ−アミル）アミノ−６−メチル−７−アニリノフルオラン、３−（Ｎ−イソアミル−Ｎ−エチルアミノ）−６−メチル−７−アニリノフルオラン、３−（Ｎ−ｎ−ヘキシル−Ｎ−エチルアミノ）−６−メチル−７−アニリノフルオラン、３−ジ（ｎ−ブチル）アミノ−（２−クロロアニリノ）フルオラン、３−ジエチルアミノ−６−メチル−７−アニリノフルオラン、３−ジエチルアミノ−６−メチル−７−（３−トルイジノ）フルオラン、３−ジエチルアミノ−６−メチル−７−（２，６−ジメチルアニリノ）フルオラン、３−ジエチルアミノ−６−メチル−７−（２，４−ジメチルアニリノ）フルオラン等の黒色発色性ロイコ染料。
【００２８】
ロイコ染料の使用量は特に限定されないが、感熱記録層の全固形量に対して５〜３０質量％程度が好ましい。
【００２９】
本発明におけるロイコ染料は、ポリビニルアルコールやメチルセルロース等の保護コロイド物質と共にサンドミル等で湿式微粒子化された固体微粒子の状態で感熱記録層中に含有せしめることもできるが、ロイコ染料と疎水性樹脂とを含む複合粒子を形成した形態で使用するのが好ましい。
【００３０】
ロイコ染料と疎水性樹脂とを含む複合粒子を形成した形態としては、（１）１種以上のロイコ染料を疎水性樹脂を壁膜としてマイクロカプセル化した形態、（２）１種以上のロイコ染料を多価イソシアネート等の疎水性樹脂からなる母材中に含有せしめた形態、又は、（３）１種以上のロイコ染料の微粒子表面に不飽和炭素結合を有する化合物を重合せしめた形態、が挙げられる。
（１）の形態の粒子の作製方法としては、特開昭６０−２４４５９４号公報に記載された方法が挙げられる。（２）の形態の粒子の作製方法としては、特開平９−２６３０５７号公報に記載された方法が挙げられる。（３）の形態の粒子の作製方法としては、特開２０００−１５８８２２号公報に記載された方法が挙げられる。これら複合粒子中のロイコ染料は外部との隔離性が高く、熱や湿度による地肌カブリや発色画像の消色が少なく、更に、（１）及び（２）の形態はロイコ染料がイソシアネートや有機溶媒に溶解されているため、感熱記録層の透明度がロイコ染料を固体微粒子状態で使用する場合に比較して優れるという利点も備えている。
【００３１】
複合粒子中のロイコ染料の含有量は、複合粒子の全固形量に対して好ましくは１０〜７０質量％、より好ましくは２０〜６０質量％、更に好ましくは２５〜５０質量％程度である。
【００３２】
複合粒子を形成する疎水性樹脂としては特に限定されないが、例えば、ウレア系樹脂、ウレタン系樹脂、ウレア−ウレタン系樹脂、スチレン系樹脂、アクリル系樹脂等が挙げられる。これらの中でも、ウレア系樹脂、ウレア−ウレタン系樹脂は、耐熱地肌カブリ性に優れるため好ましい。
【００３３】
ウレア系樹脂またはウレア−ウレタン系樹脂中にロイコ染料が含有された複合粒子を作製する場合は、例えば、多価イソシアネート化合物とロイコ染料とを溶解した油性溶液を、ポリビニルアルコール等の親水性保護コロイド溶液中に、体積平均粒子径が好ましくは０．１〜３μｍ程度、より好ましくは０．３〜１．５μｍ程度となるように乳化分散し、更に必要によりポリエチレンイミン、ポリアミン等の反応性物質を混合後、この乳化分散液を加温することにより、多価イソシアネート化合物の高分子化反応を促進させることにより得られる。
【００３４】
多価イソシアネート化合物とは水と反応することによりポリウレア、またはポリウレア−ポリウレタンを形成する化合物であり、多価イソシアネート化合物単独であってもよいし、または多価イソシアネート化合物及びこれと反応するポリオール、ポリアミンとの混合物、或いは多価イソシアネート化合物とポリオールの付加物、多価イソシアネート化合物のビウレット体、イソシアネート体等の多量体であってもよい。
【００３５】
多価イソシアネート化合物の具体例としては、例えば、ｐ−フェニレンジイソシアネート、２，６−トリレンジイソシアネート、２，４−トリレンジイソシアネート、ナフタレン−１，４−ジイソシアネート、ジシクロヘキシルメタン−４，４’−ジイソシアネート、１，３−ビス（イソシアナトメチル）シクロヘキサン、３，３’−ジメチルジフェニルメタン−４，４’−ジイソシアネート、キシリレン−１，４−ジイソシアネート、テトラメチルキシリレンジイソシアネート、４，４’−ジフェニルプロパンジイソシアネート、ヘキサメチレンジイソシアネート、ブチレン−１，２−ジイソシアネート、シクロヘキシレン−１，２−ジイソシアネート、シクロヘキシレン−１，４−ジイソシアネート、４，４’，４”−トリフェニルメタントリイソシアネート、トルエン−２，４，６−トリイソシアネート、ヘキサメチレンジイソシアネートのトリメチロールプロパン付加物、２，４−トリレンジイソシアネートのトリメチロールプロパン付加物、キシリレンジイソシアネートのトリメチロールプロパン付加物等が挙げられる。
【００３６】
ポリオール化合物の具体例としては、例えば、エチレングリコール、１，３−プロパンジオール、１，４−ブタンジオール、１，７−ヘプタンジオール、１，８−オクタンジオール、プロピレングリコール、１，３−ジヒドロキシブタン、２，２−ジメチル−１，３−プロパンジオール、２，５−ヘキサンジオール、３−メチル−１，５−ペンタンジオール、１，４−シクロヘキサンジメタノール、ジヒドロキシシクロヘキサン、ジエチレングリコール、フェニルエチレングリコール、ペンタエリスリトール、１，４−ジ（２−ヒドロキシエトキシ）ベンゼン、１，３−ジ（２−ヒドロキシエトキシ）ベンゼン、ｐ−キシリレングリコール、ｍ−キシリレングリコール、４，４’−イソプロピリデンジフェノール、４，４’−ジヒドロキシジフェニルスルホン等が挙げられる。
【００３７】
ポリアミン化合物の具体例としては、例えば、エチレンジアミン、トリメチレンジアミン、テトラメチレンジアミン、ペンタメチレンジアミン、ヘキサメチレンジアミン、ｐ−フェニレンジアミン、ｍ−フェニレンジアミン、２，５−ジメチルピペラジン、トリエチレントリアミン、トリエチレンテトラミン、ジエチルアミノプロピルアミン等が挙げられる。
【００３８】
勿論、多価イソシアネート化合物、多価イソシアネートとポリオールの付加物、及びポリオール化合物等は、前記化合物に限定されるものではなく、また必要に応じて２種以上を併用してもよい。
【００３９】
更に、複合粒子中には記録感度を高めるために融点が４０〜１５０℃程度の芳香族有機化合物（増感剤）、耐光性を高めるための２−ヒドロキシ−４−オクチルオキシベンゾフェノン等の紫外線吸収剤、及び安定化剤としてヒンダードフェノール、ヒンダードアミン等を含有することもできる。
【００４０】
複合粒子の含有量は、感熱記録層の全固形量に対して好ましくは１０〜６０質量％程度、より好ましくは２０〜５０質量％程度である。また、複合粒子と呈色剤との比率は、複合粒子１００質量部に対して好ましくは５０〜３００質量部程度、より好ましくは１００〜２５０質量部程度である。
【００４１】
呈色剤の具体例としては、例えば４，４’−イソプロピリデンジフェノール、４，４’−シクロヘキシリデンジフェノール、２，２−ビス（４−ヒドロキシフェニル）−４−メチルペンタン、２，４’−ジヒドロキシジフェニルスルホン、４，４’−ジヒドロキシジフェニルスルホン、４−ヒドロキシ−４’−イソプロポキシジフェニルスルホン、３，３’−ジアリル−４，４’−ジヒドロキシジフェニルスルホン、４−ヒドロキシ−４’−アリルオキシジフェニルスルホン、４−ヒドロキシ−４’−メチルジフェニルスルホン、ビス（ｐ−ヒドロキシフェニル）酢酸ブチル、ビス（ｐ−ヒドロキシフェニル）酢酸メチル、１，１−ビス（４−ヒドロキシフェニル）−１−フェニルエタン、１，４−ビス〔α−メチル−α−（４’−ヒドロキシフェニル）エチル〕ベンゼン、２−［（４−ヒドロキシフェニル）メチル］−６−［（２−ヒドロキシフェニル）メチル］−４−（ｓｅｃ−ブチル）フェノール、２，６−ビス［（４−ヒドロキシフェニル）メチル］−４−（ｓｅｃ−ブチル）フェノール等のフェノール性化合物、Ｎ−ｐ−トリルスルホニル−Ｎ’−フェニルウレア、４，４’−ビス〔（４−メチル−３−フェノキシカルボニルアミノフェニル）ウレイド〕ジフェニルスルホン、４，４’−ビス（Ｎ−ｐ−トリルスルホニルアミノカルボニルアミノ）ジフェニルメタン、Ｎ−ｐ−トリルスルホニル−Ｎ’−ｐ−ブトキシフエニルウレア等の分子内にスルホニル基とウレイド基を有する化合物、４−〔２−（ｐ−メトキシフェノキシ）エチルオキシ〕サリチル酸亜鉛、４−〔３−（ｐ−トリルスルホニル）プロピルオキシ〕サリチル酸亜鉛、５−〔ｐ−（２−ｐ−メトキシフェノキシエトキシ）クミル〕サリチル酸等の芳香族カルボン酸の亜鉛塩化合物等が挙げられる。なお、呈色剤の使用量は、ロイコ染料１質量部に対して１〜８質量部程度が好ましく、２〜７質量部程度がより好ましい。
【００４２】
感熱記録層は、一般に水を媒体とし、例えば、複合粒子化されたロイコ染料または平均粒子径が０．２〜１．０μｍ程度に固体微粒子化されたロイコ染料及び呈色剤、必要により保存性改良剤、増感剤等の分散液、並びに接着剤、助剤とを混合することにより調製された感熱記録層用塗液を、乾燥後の塗布量が３〜３０ｇ／ｍ２程度となるように、アンカーコート層上に塗布及び乾燥して設けられる。
【００４３】
感熱記録層に使用される接着剤としては、例えば、酸化澱粉、ヒドロキシメチルセルロース、ヒドロキシプロピルセルロース、メチルセルロース、ポリビニルアルコール、カルボキシ変性ポリビニルアルコール、珪素変性ポリビニルアルコール、スチレン−無水マレイン酸共重合体、イソブチレン−無水マレイン酸共重合体、及びカゼイン等の水溶性接着剤、並びに、ポリエステル系樹脂、酢酸ビニル系樹脂、ウレタン系樹脂、アクリル系樹脂、スチレン−ブタジエン系樹脂等の疎水性接着剤等が挙げられる。感熱記録層用塗液の媒体が水の場合、疎水性接着剤はラテックスの形態で用いればよい。これらの中でも、少なくとも一相にウレタン樹脂成分を有する異相粒子構造のポリマーラテックスから得られる水分散性接着剤が密着性を向上する観点から好ましい。接着剤の使用量としては特に限定されないが、感熱記録層の全固形量に対して５〜４０質量％程度が好ましい。
【００４４】
本発明では、アンカーコート層に隣接する感熱記録層上に、更に感熱記録層を設けてもよい。２種以上の感熱記録層用塗液を用いて、アンカーコート層上に２以上の感熱記録層を設ける場合、アンカーコート層に隣接する第１の感熱記録層に使用される接着剤の含有量は、第１の感熱記録層の全固形量に対して５〜２５質量％程度が好ましい。一方、第１の感熱記録層上に設ける第２の感熱記録層に使用される接着剤の含有量は、第２の感熱記録層の全固形量に対して１０〜４０質量％程度が好ましい。感熱記録層に使用される接着剤の含有量は、アンカーコート層に隣接する第１の感熱記録層の含有量に比べ、第１の感熱記録層上に設ける第２の感熱記録層の含有量の方が多いことが好ましい。これにより、サーマルヘッドの高い印加エネルギーによって表面が粗れて記録障害となる印画焼けを抑制して、記録濃度をより一層高めることができ、しかも優れた階調再現性を得ることができる。
【００４５】
感熱記録層は、必要に応じて保存性改良剤を含有していてもよい。これにより、記録部の保存性を高めることができる。保存性改良剤の具体例としては、例えば、１，１，３−トリス（２−メチル−４−ヒドロキシ−５−シクロヘキシルフェニル）ブタン、１，１，３−トリス（２−メチル−４−ヒドロキシ−５−ｔｅｒｔ−ブチルフェニル）ブタン、１，１−ビス（４−ヒドロキシフェニル）−１−フェニルエタン、２，２’−エチリデンビス（４，６−ジ−ｔｅｒｔ−ブチルフェノール）、１，４−ビス［α−メチル−α−（４’−ヒドロキシフェニル）エチル］ベンゼン、１，３−ビス［α−メチル−α−（４’−ヒドロキシフェニル）エチル］ベンゼン、４，４’−チオビス（２−メチル−６−ｔｅｒｔ−ブチルフェノール）、１，３，５−トリス（４−ｔｅｒｔ−ブチル−３−ヒドロキシ−２，６−ジメチルベンジル）イソシアヌル酸等のヒンダードフェノール類；４−（２−メチル−１，２−エポキシエチル）ジフェニルスルホン、４−（２−エチル−１，２−エポキシエチル）ジフェニルスルホン、４−ベンジルオキシ−４’−（２，３−グリシジルオキシ）ジフェニルスルホン等のジフェニルスルホン系エポキシ化合物類；２−（２’−ヒドロキシ−５’−メチルフェニル）ベンゾトリアゾール、２−ヒドロキシ−４−ベンジルオキシベンゾフェノン等の紫外線吸収剤等が挙げられる。
【００４６】
感熱記録層は、必要に応じて増感剤を含有していてもよい。これにより記録濃度を高めることができる。増感剤の具体例としては、例えば、ステアリン酸アミド、１，２−ジ（３−メチルフェノキシ）エタン、１，２−フェノキシエタン、パラベンジルビフェニル、ナフチルベンジルエーテル、ベンジル−４−メチルチオフェニルエーテル、１−ヒドロキシ−２−ナフトエ酸フェニルエステル、シュウ酸ジベンジルエステル、シュウ酸−ジ−ｐ−クロロベンジルエステル、シュウ酸−ジ−ｐ−メチルベンジルエステル、テレフタル酸ジブチルエステル、テレフタル酸ジベンジルエステル、イソフタル酸ジブチルエステル等が挙げられる。
【００４７】
更に、感熱記録層には、アンカーコート層に使用されるパーフルオロアルキルエチレンオキシド付加物等の助剤を、必要に応じて使用することもできる。
【００４８】
本発明における保護層は、感熱記録層上または必要に応じて設けた中間層上に設けられる。保護層には、カオリン、水酸化アルミニウム、焼成カオリン、コロイダルシリカ、炭酸カルシウム、酸化亜鉛、酸化アルミニウム、二酸化チタン、無定形シリカ、硫酸バリウム、タルク、スチレン樹脂フィラー、ナイロン樹脂フィラー、尿素・ホルマリン樹脂フィラー等の顔料を含有することができる。これらの中でも、サーマルヘッドへのカス付着を抑制する観点から、カオリン及び水酸化アルミニウムから選ばれる少なくとも１種と共に、焼成カオリンを含有させることが好ましい。焼成カオリンの含有量は、保護層の全固形量に対して０．３〜５質量％程度が好ましく、０．５〜３質量％程度がより好ましい。また、保護層の全固形量に対する顔料の合計量は、５〜３５質量％程度が好ましい。
【００４９】
保護層には、アンカーコート層に含有される水溶性接着剤及び水分散性接着剤のいずれの接着剤も使用することができる。これらの接着剤の中でも、アセトアセチル変性ポリビニルアルコール、ジアセトン変性ポリビニルアルコール、カルボキシ変性ポリビニルアルコール及び珪素変性ポリビニルアルコールから選ばれる少なくとも１種からなる特定の変性ポリビニルアルコールが好ましく、アセトアセチル変性ポリビニルアルコールがより好ましい。また、かかる特定の変性ポリビニルアルコールとウレタン系ラテックスから得られる樹脂を併用することにより、成膜性に優れた保護層が得られるため特に好ましい。なお、接着剤の使用量は、保護層の全固形量に対して４０〜９０質量％が好ましく、５５〜８５質量％がより好ましい。
【００５０】
かかるウレタン系ラテックスから得られる樹脂としては、例えば軟化点が８０℃以上のポリエステルポリウレタン樹脂、ポリエーテル系ポリウレタン樹脂、脂肪族系ポリウレタン樹脂等が挙げられる。なお、特定の変性ポリビニルアルコールとウレタン系ラテックスから得られる樹脂との使用割合については、特に限定するものではないが、特定の変性ポリビニルアルコール１００質量部に対して、好ましくは１０〜１００質量部、より好ましくは２０〜７０質量部のウレタン系ラテックスから得られる樹脂を使用できる。
【００５１】
更に、保護層には助剤として、ステアリルリン酸エステルカリウム塩等のアルキルリン酸塩、ステアリン酸アミド、ステアリン酸亜鉛、ステアリン酸カルシウム等の滑剤類、硼酸、硼砂、ジアルデヒド澱粉、ポリアミド・エピクロルヒドリン樹脂、アジピン酸ジヒドラジド等の架橋剤類、ジアルキルスルホコハク酸塩、アルキルスルホン酸塩、アルキルカルボン酸塩、アルキルエチレンオキサイド等の界面活性剤、パーフルオロアルキルエチレンオキシド付加物等のフッ素系界面活性剤等を使用することもできる。
【００５２】
保護層は、一般に水を媒体とし、例えばポリビニルアルコール等の水溶性接着剤、ウレタン系ラテックスから得られる樹脂、顔料、必要により架橋剤類、滑剤類、界面活性剤を混合することにより調製された保護層用塗液を、乾燥後の塗布量が０．５〜１０ｇ／ｍ２程度、好ましくは１〜５ｇ／ｍ２程度となるように、感熱記録層上または必要に応じて設けた中間層上に塗布及び乾燥して設けられる。
【００５３】
本発明では、感熱記録層と保護層との間に必要により中間層を設けてもよい。これにより、透明性及び耐水性をより一層高めることができる。
【００５４】
中間層は、一般に水を媒体とし、例えば、前述のアンカーコート層に使用される少なくとも一相にウレタン樹脂成分を有する異相粒子構造のポリマーラテックスから得られる水分散性接着剤等の水分散性接着剤、水溶性接着剤、またはそれらの混合物、更に必要に応じて助剤とを混合することにより調製された中間層用塗液を、乾燥後の塗布量が０．５〜１０ｇ／ｍ２程度となるように、感熱記録層上に塗布及び乾燥して設けられる。
【００５５】
上記の各塗液は、スライドビード塗布法、多層スロットダイによるビード塗布法、スライドカーテン塗布法、多層スロットダイによるカーテン塗布法等の同時多層塗布する方法により、２つ以上の層を同時に塗布して形成することができる。ここで、同時多層塗布とは、２以上の層を塗布するに際し、上下層を同時に塗布する方法であり、下層を塗布した後に乾燥することなく上層を塗布する方法を含むものである。また、各塗液を１層ずつ塗布及び乾燥してもよいし、同一の塗液を２層以上に分けて塗布してもよい。例えばダイコーティング、エアナイフコーティング、ロッドブレードコーティング、バーコーティング、バリバーブレードコーティング、ピュアブレードコーティング、ショートドウェルコーティング、スロットコーティング、エクストルージョンコーティング、カーテンコーティング、スライドコーティング等の塗布法が挙げられる。
【００５６】
本発明では少なくとも、アンカーコート層、１または２以上の感熱記録層、並びに保護層のうち、少なくとも隣接する２以上の層を、スライドビード塗布法により同時多層塗布及び乾燥して設けることが好ましい。これにより隣接する層と層の間に気泡等が混入するのを抑制でき、透明性と記録濃度をより一層高めることができる。また、低塗布量のアンカーコート層や保護層等を感熱記録層と合計したウェット塗布量として塗布することができ、各塗液のレベリングを容易にし、塗布欠陥を減少して生産性を向上できる。更に、各塗液のアプリケーション時に加わる剪断力を小さくでき、水分散性接着剤の安定性を損なわずに、本発明の効果を十分に発揮させることができる。
【００５７】
同時多層塗布する場合の層の組合せの具体例としては、特に限定されず、例えばアンカーコート層と感熱記録層の組合せ、感熱記録層と保護層の組合せ、アンカーコート層、感熱記録層及び保護層の組合せ、種類の異なる２以上の感熱記録層の組合せ、感熱記録層、中間層及び保護層の組合せ、アンカーコート層、感熱記録層、中間層及び保護層の組合せ等が挙げられる。
【００５８】
本発明における透明支持体としては、例えば、ポリエチレンテレフタレートフィルム（ＰＥＴフィルム）、ポリプロピレンフィルム、ポリスチレンフィルム、塩化ビニルフィルム等が挙げられる。これらの中でも、高エネルギー領域での記録が要求される医療診断用の透明感熱記録体では、耐熱性のあるポリエチレンテレフタレートフィルムが好ましい。透明支持体は、厚みが３０〜３００μｍ程度であり、青色に着色されていてもよく、ヘイズ値として１０％以下が好ましい。また、透明支持体の表面には、アンカーコート層用塗液の塗布に先立ちコロナ放電処理を施してもよいし、導電剤による導電処理を施してもよい。更に、透明支持体の感熱記録層とは反対面に、透明感熱記録体の走行性を改良するため、樹脂粒子等の顔料と接着剤を含む裏面層を設けることもできる。
【００５９】
本発明においては、感熱記録層を多色感熱記録層としたり、保護層上に紫外線または電子線を照射して硬化された光沢層を設けたり、スーパーカレンダーによる平滑化処理を施す等の感熱記録体製造分野における各種の公知技術が必要に応じて付加し得るものである。
【実施例】
【００６０】
本発明を実施例により更に詳しく説明するが、本発明はこれらにより限定されるものではない。なお、特に断わらない限り、「部」及び「％」はそれぞれ「質量部」及び「質量％」を示す。また、実施例及び比較例で使用した複合粒子及び顔料の平均粒子径は、レーザー回折式粒度分布測定装置ＳＡＬＤ２２００（島津製作所社製）を用いて測定し、呈色剤の平均粒子径は、動的光散乱式粒径分布測定装置ＬＢ−５００（堀場製作所製）を用いて測定した。
【００６１】
実施例１
・複合粒子分散液（Ａ液）の調製
ロイコ染料として３−ジ（ｎ−ブチル）アミノ−６−メチル−７−アニリノフルオラン１５部、及び３，３−ビス（４−ジエチルアミノ−２−エトキシフェニル）−４−アザフタリド３部と、２−ヒドロキシ−４−オクチルオキシベンゾフェノン５部とを、ジシクロヘキシルメタン−４，４’−ジイソシアネート（商品名：デスモジュールＷ、住友バイエルウレタン社製）１０部、ｍ−テトラメチルキシリレンジイソシアネート（商品名：ＴＭＸＤＩ、日本サイテックインダストリーズ社製）１０部からなる混合溶媒に加熱溶解（１５０℃）し、この溶液をポリビニルアルコール（商品名：クラレポバールＰＶＡ−２１７ＥＥ、クラレ社製）９部と、界面活性剤としてアセチレングリコールのエチレンオキサイド付加物（商品名：オルフィンＥ１０１０、日信化学社製）２部を含む水溶液１００部中に徐々に添加し、ホモジナイザーを用い、回転数１００００ｒｐｍの攪拌によって乳化分散した。この乳化分散液に、水３０部、ポリエチレンイミン（商品名：エポミンＳＰ００６、日本触媒社製）１．５部を水２２．５部に溶解した水溶液を加えて均一化した。この乳化分散液を７５℃に昇温し、６時間の重合反応を行い、平均粒子径０．８μｍの複合粒子分散液を調製した。なお、複合粒子分散液が２５％となるように水で希釈した。
【００６２】
・複合粒子分散液（Ｂ液）の調製
ロイコ染料として３−ジ（ｎ−ブチル）アミノ−６−メチル−７−アニリノフルオラン１０部、及び３，３−ビス（４−ジエチルアミノ−２−エトキシフェニル）−４−アザフタリド２．５部と、２−ヒドロキシ−４−オクチルオキシベンゾフェノン３部とを、ヘキサメチレンジイソシアネートのイソシアヌレート体（商品名：タケネートＤ−１７０ＨＮ、三井化学ポリウレタン社製）１５部、ｍ−テトラメチルキシリレンジイソシアネート（商品名：ＴＭＸＤＩ、日本サイテックインダストリーズ社製）５部からなる混合溶媒に加熱溶解（１５０℃）し、この溶液をポリビニルアルコール（商品名：クラレポバールＰＶＡ−２１７ＥＥ、クラレ社製）９部と、界面活性剤としてアセチレングリコールのエチレンオキサイド付加物（商品名：オルフィンＥ１０１０、日信化学社製）２部を含む水溶液１００部中に徐々に添加し、ホモジナイザーを用い、回転数１００００ｒｐｍの攪拌によって乳化分散した。この乳化分散液に、水３０部、ポリエチレンイミン（商品名：エポミンＳＰ００６、日本触媒社製）１．５部を水２２．５部に溶解した水溶液を加えて均一化した。この乳化分散液を７５℃に昇温し、６時間の重合反応を行い、平均粒子径０．８μｍの複合粒子分散液を調製した。なお、複合粒子分散液が２５％となるように調整した。
【００６３】
・呈色剤分散液（Ｃ液）の調製
４，４’−シクロヘキシリデンジフェノール４２部、スルホン変性ポリビニルアルコール（商品名：ゴーセランＬ３２６６、日本合成化学工業社製）の１０％水溶液６０部、及び水１８部からなる組成物をウルトラビスコミルを用いて平均粒子径が０．３μｍとなるまで粉砕して呈色剤分散液を得た。
【００６４】
・感熱記録層用塗液（Ｉ）の調製
Ａ液１００部、Ｃ液１４０部、少なくとも一相にウレタン樹脂成分を含有する異相粒子構造のポリマーラテックス（商品名：パテラコールＨ２０２０Ａ、ＤＩＣ社製、固形分濃度４１％）２５部、パーフルオロアルキルエチレンオキシド付加物［商品名：サーフロン（登録商標）Ｓ−１４５、セイミケミカル社製］の１０％水溶液０．８部、及び水１００部からなる組成物を混合して感熱記録層用塗液（Ｉ）を得た。
【００６５】
・感熱記録層用塗液（ＩＩ）の調製
Ｂ液１００部、Ｃ液１４０部、少なくとも一相にウレタン樹脂成分を含有する異相粒子構造のポリマーラテックス（商品名：パテラコールＨ２０２０Ａ、ＤＩＣ社製、固形分濃度４１％）６５部、パーフルオロアルキルエチレンオキシド付加物［商品名：サーフロン（登録商標）Ｓ−１４５、セイミケミカル社製］の１０％水溶液０．８部、及び水１００部からなる組成物を混合して感熱記録層用塗液（ＩＩ）を得た。
【００６６】
・アンカーコート層用塗液の調製
少なくとも一相にウレタン樹脂成分を含有する異相粒子構造のポリマーラテックス（商品名：パテラコールＨ２０２０Ａ、ＤＩＣ社製、固形分濃度４１％）２２０部、重合度３５００の部分鹸化ポリビニルアルコール（商品名：クラレポバールＰＶＡ−２３５、クラレ社製）の１０％水溶液１００部、ジ（２−エチルヘキシル）スルホコハク酸ナトリウムの１０％水溶液０．５部、及び水１１０部からなる組成物を混合してアンカーコート層用塗液を得た。
【００６７】
・中間層用塗液の調製
少なくとも一相にウレタン樹脂成分を含有する異相粒子構造のポリマーラテックス（商品名：パテラコールＨ２０２０Ａ、ＤＩＣ社製、固形分濃度４１％）２００部、部分鹸化ポリビニルアルコール１０％水溶液２００部、パーフルオロアルキルエチレンオキシド付加物［商品名：サーフロン（登録商標）Ｓ−１４５、セイミケミカル社製］の１０％水溶液２．６部、及び水１１０部からなる組成物を混合して中間層用塗液を得た。
【００６８】
・保護層用塗液の調製
アイオノマー型ウレタン系樹脂ラテックス［商品名：ハイドラン（登録商標）ＡＰ−３０Ｆ、ＤＩＣ社製、固形濃度２０％］１００部、アセトアセチル変性ポリビニルアルコール［商品名：ゴーセファイマー（登録商標）Ｚ−４１０、日本合成化学工業社製、重合度：約２３００、鹸化度：約９８モル％］の８％水溶液５００部、カオリン（商品名：ＵＷ−９０、エンゲルハード社製）を平均粒子径が１．６μｍとなるように微粒化した６０％スラリー５０部、平均粒子径２．５μｍの焼成カオリン（商品名：アンシレックス９３、エンゲルハード社製）の４０％スラリー２部、ステアリン酸アミド（商品名：ハイミクロンＬ−２７１、中京油脂社製、固形濃度２５％）２６部、ステアリルリン酸エステルカリウム塩（商品名：ウーポール１８００、松本油脂製薬社製、固形濃度３５％）４部、パーフルオロアルキルエチレンオキシド付加物［商品名：サーフロン（登録商標）Ｓ−１４５、セイミケミカル社製］の１０％水溶液１５部、及び水３００部からなる組成物を混合して保護層用塗液を得た。
【００６９】
・透明感熱記録体の作製
青色透明なポリエチレンテレフタレートフィルム（商品名：メリネックス（登録商標）９１２、厚さ１７５μｍ、帝人デュポン社製）の片面上に、支持体側からアンカーコート層用塗液、感熱記録層用塗液（Ｉ）の順に、それぞれ乾燥後の塗布量が１．５ｇ／ｍ２、１５ｇ／ｍ２となるように、スライドビードコーターを用いてスライドビード塗布法により２層を同時多層塗布及び乾燥し、続いて、感熱記録層用塗液（ＩＩ）、中間層用塗液、保護層用塗液の順に、それぞれ乾燥後の塗布量が７ｇ／ｍ２、３．０ｇ／ｍ２、１．５ｇ／ｍ２となるように、スライドビードコーターを用いてスライドビード塗布法により３層を同時多層塗布及び乾燥して透明感熱記録体を得た。
【００７０】
実施例２
実施例１のアンカーコート層用塗液の調製において、重合度３５００の部分鹸化ポリビニルアルコールを重合度２４００の部分鹸化ポリビニルアルコール（商品名：クラレポバールＰＶＡ−２２４、クラレ社製）に代えた以外は、実施例１と同様にして透明感熱記録体を得た。
【００７１】
実施例３
実施例１のアンカーコート層用塗液の調製において、少なくとも一相にウレタン樹脂成分を含有する異相粒子構造のポリマーラテックス（商品名：パテラコールＨ２０２０Ａ、ＤＩＣ社製、固形分濃度４１％）の量を２２０部に代えて２００部、重合度３５００の部分鹸化ポリビニルアルコールの１０％水溶液の量を１００部に代えて２００部とした以外は、実施例１と同様にして透明感熱記録体を得た。
【００７２】
実施例４
実施例１のアンカーコート層用塗液の調製において、少なくとも一相にウレタン樹脂成分を含有する異相粒子構造のポリマーラテックス（商品名：パテラコールＨ２０２０Ａ、ＤＩＣ社製、固形分濃度４１％）２２０部をスチレン−ブタジエン−アクリル系ラテックス（商品名：Ｌ１５７１、旭日化成工業社製、固形分濃度４８％）１８８部に代えた以外は、実施例１と同様にして透明感熱記録体を得た。
【００７３】
比較例１
実施例１のアンカーコート層用塗液の調製において、重合度３５００の部分鹸化ポリビニルアルコールを重合度５００の部分鹸化ポリビニルアルコール（商品名：クラレポバールＰＶＡ−２０５、クラレ社製）に代えた以外は、実施例１と同様にして透明感熱記録体を得た。
【００７４】
比較例２          
実施例１のアンカーコート層用塗液の調製において、少なくとも一相にウレタン樹脂成分を含有する異相粒子構造のポリマーラテックス（商品名：パテラコールＨ２０２０Ａ、ＤＩＣ社製、固形分濃度４１％）の量を２２０部に代えて２４０部、重合度３５００の部分鹸化ポリビニルアルコールの１０％水溶液の量を１００部に代えて２０部とした以外は、実施例１と同様にして透明感熱記録体を得た。
【００７５】
比較例３
実施例１のアンカーコート層用塗液の調製において、少なくとも一相にウレタン樹脂成分を含有する異相粒子構造のポリマーラテックス（商品名：パテラコールＨ２０２０Ａ、ＤＩＣ社製、固形分濃度４１％）の量を２２０部に代えて１５０部、重合度３５００の部分鹸化ポリビニルアルコールの１０％水溶液の量を１００部に代えて４００部とした以外は、実施例１と同様にして透明感熱記録体を得た。
【００７６】
かくして得られた透明感熱記録体について以下の評価を行った。その結果を表１に示す。
【００７７】
（記録画質）
感熱記録プリンター（商品名：ＵＰ−ＤＦ５００、ソニー社製）で、パターン記録した透明感熱記録体をシャウカステンを用いて目視判定した。
◎：記録画像に感熱記録層の塗工ムラによる画像ムラが全く見られない。
○：記録画像に感熱記録層の塗工ムラによる画像ムラが僅かに見られるが、実用上問題ない。
×：記録画像に感熱記録層の塗工ムラによる画像ムラが見られる。
【００７８】
（焼面ムラ）
実施例１の透明感熱記録体の作製において、アンカーコート層用塗液、感熱記録層用塗液（Ｉ）までの２層同時多層塗布及び乾燥して得た感熱記録体を１２７℃のオーブン（商品名：ＤＫ６３、ヤマト化学社製）に５分間入れた後、取り出して、シャウカステンを用いて目視判定した。
◎：焼面画質にさざ波模様のムラが全く見られない。
○：焼面画質にさざ波模様のムラが僅かに見られるが実用上問題ない。
×：焼面画質にさざ波模様のムラが見られる。
【００７９】
（密着性）
透明感熱記録体を折り曲げることにより、透明支持体からの塗布層の剥がれを目視にて評価した。
◎：塗布層の剥がれ無し。
○：塗布層の剥がれは生じず、折り曲げた箇所が僅かに白くなるが、実用上問題ない。
△：塗布層の剥がれは生じないが、折り曲げた箇所が全体的に白くなり、実用上問題である。
×：塗布層の剥れが生じる。
【００８０】
【表１】
2011037189.tif 000002
【産業上の利用可能性】
【００８１】
本発明の透明感熱記録体は、透明支持体との密着性に優れ、且つ画像にムラがないため、医療診断用透明感熱記録体、特にマンモグラフィー診断用の透明感熱記録体等のような高濃度発色及びムラのない精密な画像が必要とされる透明感熱記録体として好適に用いられる。